少なくとも1種のHFO冷媒と、C3HaFbClc但し、abc6a1~3の整数b3~5の整数c0~1の整数を示すで表されるハロゲン化プロペンの重合体であって分子量200~900のオリゴマーと、を含有するHFO冷媒組成物。前記HFO冷媒は、2333-テトラフルオロプロペンHFO1234yf、Z又はE1333-テトラフルオロプロペンHFO1234ze、Z又はE12333-ペンタフルオロプロペンHFO1225ye、Z又はE11333-ペンタフルオロプロペンHFO1225zc及びZ又はE333-トリフルオロプロペンHFO1243zfからなる群から選ばれる少なくとも1種である、請求項1に記載のHFO冷媒組成物。前記HFO冷媒100重量部に対する前記オリゴマーの含有量が01~10重量部である、請求項1に記載のHFO冷媒組成物。更に冷凍機油を含有する、請求項1に記載のHFO冷媒組成物。前記冷凍機油は、ポリアルキレングリコール類、ポリオールエステル類、ポリビニルエーテル類及びアルキルベンゼン類からなる群から選ばれる少なくとも1種を含有し、且つ、40°Cにおける動粘度が5~400cStである、請求項4に記載のHFO冷媒組成物。前記HFO冷媒組成物は、モバイルエアコン、冷蔵庫、ターボ冷凍機、コンテナ冷凍装置、家庭用エアコン及び業務用エアコンからなる群から選ばれる少なくとも1種の用途に用いられる、請求項1に記載のHFO冷媒組成物。本発明は、蒸気圧縮式冷凍機に用いるHFO冷媒組成物であって、蒸気圧縮式冷凍機の摺動部における摺動性が改善された、安定性の高いHFO冷媒組成物を提供することを目的とする。本発明者は、上記目的を達成すべく鋭意研究を重ねた結果、特定のオリゴマーを添加剤として用いることにより上記目的を達成できることを見出し、本発明を完成するに至った。即ち、本発明は、下記のHFO冷媒組成物に関する。1少なくとも1種のHFO冷媒と、C3HaFbClc但し、abc6a1~3の整数b3~5の整数c0~1の整数を示すで表されるハロゲン化プロペンの重合体であって分子量200~900のオリゴマーと、を含有するHFO冷媒組成物。2前記HFO冷媒は、2333-テトラフルオロプロペンHFO1234yf、Z又はE1333-テトラフルオロプロペンHFO1234ze、Z又はE12333-ペンタフルオロプロペンHFO1225ye、Z又はE11333-ペンタフルオロプロペンHFO1225zc及びZ又はE333-トリフルオロプロペンHFO1243zfからなる群から選ばれる少なくとも1種である、上記項1に記載のHFO冷媒組成物。3前記HFO冷媒100重量部に対する前記オリゴマーの含有量が01~10重量部である、上記項1に記載のHFO冷媒組成物。4更に冷凍機油を含有する、上記項1に記載のHFO冷媒組成物。5前記冷凍機油は、ポリアルキレングリコール類、ポリオールエステル類、ポリビニルエーテル類及びアルキルベンゼン類からなる群から選ばれる少なくとも1種を含有し、且つ、40°Cにおける動粘度が5~400cStである、上記項4に記載のHFO冷媒組成物。6前記HFO冷媒組成物は、モバイルエアコン、冷蔵庫、ターボ冷凍機、コンテナ冷凍装置、家庭用エアコン及び業務用エアコンからなる群から選ばれる少なくとも1種の用途に用いられる、上記項1に記載のHFO冷媒組成物。以下、本発明のHFO冷媒組成物について説明する。本発明のHFO冷媒組成物は、少なくとも1種のHFO冷媒と、C3HaFbClc但し、abc6a1~3の整数b3~5の整数c0~1の整数を示すで表されるハロゲン化プロペンの重合体であって分子量200~900のオリゴマーと、を含有することを特徴とする。本発明のHFO冷媒組成物は、特定のオリゴマーを含有することにより、蒸気圧縮式冷凍機で用いた場合に、高温の摺動部における摺動性が改善されているため重合物及び熱分解物の生成が抑制されており安定性が高い。このような効果は、上記オリゴマーがフッ素油の特性低表面張力などに近く、且つ、HFO冷媒及び冷凍機油と相溶性があることが理由であると考えられる。なお、蒸気圧縮式冷凍機としては、モバイルエアコン、冷蔵庫、ターボ冷凍機、コンテナ冷凍装置、家庭用エアコン及び業務用エアコンからなる群から選ばれる少なくとも1種が挙げられる。上記の少なくとも1種のHFO冷媒としては、例えば、2333-テトラフルオロプロペンHFO1234yf、Z又はE1333-テトラフルオロプロペンHFO1234ze、Z又はE12333-ペンタフルオロプロペンHFO1225ye、Z又はE11333-ペンタフルオロプロペンHFO1225zc、Z又はE333-トリフルオロプロペンHFO1243zf等が挙げられる。これらのHFO冷媒は、単独又は2種以上を混合して使用できる。本発明のHFO冷媒組成物は、上記HFO冷媒に加えて、本発明の効果に影響がない範囲で更に既存のHFC冷媒を混合してもよい。上記HFC冷媒の含有割合は、冷媒の全重量に対して60重量以下が好ましく、30重量以下がより好ましく、20重量以下が最も好ましい。上記HFC冷媒としては、例えば、HFC41、HFC32、HFC125、HFC134a、HFC143a、HFC152a、HFC161、HFC245fa、HFC227ea等が挙げられる。本発明のHFO冷媒組成物は、用途によってHFO冷媒に加えて冷凍機油を含んでいてもよい。冷凍機油としては、公知のものを用いることができる。例えば、ポリオキシアルキレングリコール類、ポリビニルエーテル類、ポリフェニルエーテル類、ポリオキシアルキレングリコール又はそのモノエーテルとポリビニルエーテルとの共重合体、ポリオールエステル類、ポリカーボネート類、シリコーン、ポリシロキサン、パーフルオロエーテル類、鉱油、オレフィン重合体、アルキルジフェニルアルカン類、アルキルナフタレン類、アルキルベンゼン類等が挙げられる。これらの冷凍機油の中でも、ポリアルキレングリコール類、ポリオールエステル類、ポリビニルエーテル類及びアルキルベンゼン類からなる群から選ばれる少なくとも1種が好ましい。これらの冷凍機油は単独又は混合して用いることができる。冷凍機油の40°Cにおける動粘度は、好ましくは5~400cStであり、より好ましくは30~400cStである。冷凍機油を用いる場合には、冷凍機油1重量部に対してHFO冷媒1~5重量を混合することが好ましい。なお、この混合割合は蒸気圧縮式冷凍機のオイルタンクの仕様により異なるもので、特にこの範囲に限定されるものではない。上記オリゴマー添加剤としては、C3HaFbClc但し、abc6a1~3の整数b3~5の整数c0~1の整数を示すで表されるハロゲン化プロペンの重合体であって分子量200~900のオリゴマーを用いる。例えば、HFO1234yfをモノマーとした場合のオリゴマー構造を説明すると、下記の化学式1で示される重合物が分子量200~900のオリゴマーである。本発明で用いるオリゴマーの分子量は200~900であり、300~700が好ましい。オリゴマーの分子量が200未満の場合には、オリゴマーの粘度が低すぎるため摺動性を改善することが困難である、また、分子量が900より大きい場合には冷凍機油に対して不溶性となりキャピラリーなどの細管を閉塞させるおそれがある。よって、本発明では分子量200~900のオリゴマーが好ましい。上記オリゴマーを調製する際は、原料のハロゲン化プロペンを公知の重合法で所望の分子量となるように重合すればよい。HFO冷媒に対するオリゴマーの含有量は限定的ではないが、HFO冷媒100重量部に対するオリゴマーの含有量は01~10重量部が好ましい。オリゴマーの含有量が上記10重量部を超える場合には、それ以上加えても効果が得られないばかりか、逆に冷凍機油を併用する場合に冷凍機油の粘性に影響を及ぼし冷凍機油の特性が損なわれる可能性がある。また、オリゴマーが更に重合してポリマー化した不溶性物がキャピラリーなどの細管を閉塞させるおそれがある。よって、本発明の効果に影響がない範囲で重合抑制剤を添加してもよい。上記重合抑制剤としては、例えば、ハイドロキノン、ジアルキルヒドロキノン、ジアルキルヒドロキシトルエン、テルペン類、フェノチアゾン、ベンゾキノン等が挙げられる。本発明のHFO冷媒組成物は、特定のオリゴマーを含有することにより、蒸気圧縮式冷凍機で用いた場合に、高温の摺動部における摺動性が改善されているため重合物及び熱分解物の生成が抑制されており安定性が高い。このような効果は、上記オリゴマーがフッ素油の特性低表面張力などに近く、且つ、HFO冷媒及び冷凍機油と相溶性があることが理由であると考えられる。以下、実施例及び比較例を示して本発明を更に詳細に説明する。オリゴマーの調製HFO1234yfCF3CFCH250gを容量500ccのSUS製オートクレーブに封入後、オートクレーブを液体窒素に浸漬してHFO1234yfを凝固させ、容器内の不凝縮ガス空気を真空ポンプにて脱気した。脱気後、オートクレーブを室温に戻し恒温槽にて220°Cで20日加熱した。加熱後、オートクレーブを室温まで放冷し気相部よりHFO1234yfをガスで除外しながら抜き出した。大気圧までガスを抜き出した後オートクレーブ内の残液オリゴマー75gを回収した。オリゴマーの分子量の測定は、下記の機器及び方法で行った。ゲルパーミエーションクロマトグラフィーによる数平均分子量測定ゲルパーミエーションクロマトグラフィーGPC法において、東ソー株製のHLC8020GPC装置を使用し、Shodex社製のカラムGPCKF801を1本、GPCKF802を1本、GPCKF806Mを2本直列に接続を使用し、溶媒としてテトラヒドロフランTHFを40°C、流速1ml/分で流して測定したデータから算出した。なお、分子量の較正は、標準ポリスチレンを用いて実施した。結果、HFO1234yfオリゴマーOの分子量は520であった。実施例1~2及び比較例1~3冷媒として下記X~Zを用意した。オリゴマーOは上記調製物である。X;HFO1234yfCF3CFCH2Y;HFC32CF2CH2Z;R410A従来冷媒O;HFO1234yfオリゴマーA;下記一般式iで表される構成単位を有するポリビニルエーテル系化合物を主成分とする、40°Cにおける動粘度が70cst程度である冷凍機油として、出光興産株式会社製FVC68D極圧添加剤含有を用意した。B;ベース油として極圧添加剤を含まない冷凍機油を用意した油の構造式及び動粘度は上記Aと同等。各実施例及び比較例における冷媒組成物の組成は次の通りとし、各成分を混合することにより冷媒組成物を調製した。試験例1焼付け荷重測定ASTMD3323に準拠したFalex試験法で、回転鋼ジャーナルを2つの静止Vブロックで挟み込んだ部分を上記調製した冷媒組成物で浸漬し、回転鋼ジャーナルの回転速度を290±10rpmに調節し、ブロック挟み込みの負荷を増加させて回転鋼ジャーナルが破損するまで行う。破損した時点の負荷値を最小焼付け荷重とし、レベルa~cの3段階で評価を行った。磨耗粉量測定ASTMD3323に準拠したFalex試験法で、回転鋼ジャーナルを2つの静止Vブロックで挟み込んだ部分を上記調製した冷媒組成物で浸漬し、回転鋼ジャーナルの回転速度を290±10rpmに調節し、ブロック挟み込みの負荷を200lb荷重で慣らし運転を1分行なった後に、1000lbの荷重の下に10分間運転し、回転鋼ジャーナルの摩耗粉量を測定してレベルa~cの3段階で評価を行った。焼付け荷重測定及び磨耗粉量測定の評価基準共通は次の通りである。レベルa;基準R410Aの摺動特性と同等又はやや優れているレベルb;基準に対しやや劣るレベルc;基準より劣っており対策が必要比較例1~3比較例3の冷媒は基準R410Aであり摺動性としては問題がない。HFO1234yf単体及びHFC32との混合冷媒である比較例12は比較例3と比較すると、焼付け荷重は低い値を示しているものの問題ないレベルであった。しかし、比較例1の磨耗粉量は改善が必要されるレベルであった。実施例1~2従来冷媒用冷凍機油の極圧添加剤の代わりとして上記オリゴマーを添加した実施例12の試験結果では、焼付け荷重は5~10程度改善しており、磨耗粉量も減少していた。よって、HFO冷媒と冷凍機油との組成物に上記オリゴマーを添加した事で、摺動性潤滑性が従来の冷媒組成物R410A極圧添加剤含有冷凍機油と同等若しくは僅かに改善している事が分かる。